(57)【要約】      （修正有）【課題】マグネシウム基材の腐食溶解を抑えるとともに、生体親和性及び強度を有し、且つ毒性が低いという生体材料及びその製造方法を提供する。【解決手段】表面に酸化皮膜が形成されてなるマグネシウム基材にハイドロキシアパタイトとニ酸化チタンからなる複合材が被覆されてなる生体材料。また、マグネシウム基材を焼鈍することにより、その表面に酸化皮膜を形成する工程と、この工程により得られたマグネシウム基材に、ゾルゲル法により、ハイドロキシアパタイトとニ酸化チタンからなる複合材を被覆する工程を含む生体材料の製造方法。【選択図】なし【特許請求の範囲】
【請求項１】
表面に酸化皮膜が形成されてなるマグネシウム基材にハイドロキシアパタイトとニ酸化チタンからなる複合材が被覆されてなる生体材料。
【請求項２】
前記複合材の膜厚が０．０１〜４．０μｍであることを特徴とする請求項１に記載の生体材料。
【請求項３】
以下の工程（１）及び（２）を含むことを特徴とする生体材料の製造方法。
（１）  マグネシウム基材を焼鈍することにより、その表面に酸化皮膜を形成する工程
（２）  工程（１）により得られたマグネシウム基材に、ゾルゲル法により、ハイドロキシアパタイトとニ酸化チタンからなる複合材を被覆する工程
【請求項４】
前記焼鈍が、３００〜６５０℃で１０〜２００時間、大気中で行われることを特徴とする請求項３に記載の生体材料の製造方法。
【請求項５】
前記焼鈍が、１００〜５００℃で５〜２００時間、酸素中で行われることを特徴とする請求項３に記載の生体材料の製造方法。
【請求項６】
前記焼鈍が、大気中と酸素中で行われることを特徴とする請求項３乃至５いずれかに記載の生体材料の製造方法。
【請求項７】
前記ゾルゲル法で用いられるゾル溶液が、少なくともチタンイソプロキシド、無水エタノール、ハイドロキシアパタイト及び塩酸を含むことを特徴とする請求項３乃至６いずれかに記載の生体材料の製造方法。
【発明の詳細な説明】
【技術分野】
【０００１】
本発明は、マグネシウム基材の腐食溶解を抑えるとともに、優れた生体親和性及び強度を有し、且つ毒性が低いという優れた生体材料及びその製造方法に関する。詳細には、表面に酸化皮膜が形成されてなるマグネシウム基材にハイドロキシアパタイトとニ酸化チタンからなる複合材が被覆されてなる生体材料及びその製造方法に関する。
【背景技術】
【０００２】
従来から人工インプラント等の生体材料には、ハイドロキシアパタイトが広く用いられてきた。これは、その特性が、骨組織との親和性に優れ、骨と直接的に結合するという理由からであるが、一方で、ハイドロキシアパタイトは強度が劣るために、強度補強のために、ハイドロキシアパタイトとともに種々の金属材料が組み合わせて用いられている。
【０００３】
例えば、特許文献１には、チタン層と、非チタン金属層と、チタン粒子表面にハイドロキシアパタイト粒子を固着させた混合層とを有するチタン-ハイドロキシアパタイト複合体及びその製造方法が開示されている。この発明によると、チタン層により十分な強度を維持できるものの、チタン中のバナジウムの毒性、発ガン性の問題、或いは、チタン自身のイオン溶出に伴う問題等が指摘されている。
【０００４】
そこで、生体材料に、人体にとって必須元素で有害性も少なく、その比強度もハイドロキシアパタイトの比強度を上回るマグネシウムを用いることができれば、極めて優れた生体材料となるはずである。例えば、特許文献２には、ハロゲン化物による改質によって腐蝕性が変化されたマグネシウム材料からなるヒトまたは動物および身体に使用する医療用のインプラントが開示されている。
【０００５】
上記従来技術に鑑みると、生体親和性に優れるハイドロキシアパタイトとマグネシウムを組み合わせるとともに、マグネシウムの腐食溶解を抑制することができれば、極めて優れた生体材料となり得るが、未だこのような発明は創出されていない。
【０００６】
【特許文献１】特開２００５−２２６１４０号公報
【特許文献２】特表２００５−５１８８３０号公報
【発明の開示】
【発明が解決しようとする課題】
【０００７】
本発明者らは、表面に酸化皮膜が形成されてなるマグネシウム基材にハイドロキシアパタイトとニ酸化チタンからなる複合材を被覆して生体材料とすることにより、マグネシウムとハイドロキシアパタイトを組み合わせることが可能になり、且つマグネシウムの腐食溶解を抑制できることを見出し本発明に至った。
【０００８】
即ち、本発明の課題は、マグネシウム基材の腐食溶解を抑えるとともに、優れた生体親和性及び強度を有し、且つ毒性が低いという優れた生体材料及びその製造方法を提供することにある。
【課題を解決するための手段】
【０００９】
請求項１に係る発明は、表面に酸化皮膜が形成されてなるマグネシウム基材にハイドロキシアパタイトとニ酸化チタンからなる複合材が被覆されてなる生体材料に関する。
請求項２に係る発明は、前記複合材の膜厚が０．０１〜４．０μｍであることを特徴とする請求項１に記載の生体材料に関する。
請求項３に係る発明は、以下の工程（１）及び（２）を含むことを特徴とする生体材料の製造方法に関する。
（１）  マグネシウム基材を焼鈍することにより、その表面に酸化皮膜を形成する工程
（２）  工程（１）により得られたマグネシウム基材に、ゾルゲル法により、ハイドロキシアパタイトとニ酸化チタンからなる複合材を被覆する工程
請求項４に係る発明は、前記焼鈍が、３００〜６５０℃で１０〜２００時間、大気中で行われることを特徴とする請求項３に記載の生体材料の製造方法に関する。
請求項５に係る発明は、前記焼鈍が、１００〜５００℃で５〜２００時間、酸素中で行われることを特徴とする請求項３に記載の生体材料の製造方法に関する。
請求項６に係る発明は、前記焼鈍が、大気中と酸素中で行われることを特徴とする請求項３乃至５いずれかに記載の生体材料の製造方法に関する。
請求項７に係る発明は、前記ゾルゲル法で用いられるゾル溶液が、少なくともチタンイソプロキシド、無水エタノール、ハイドロキシアパタイト及び塩酸を含むことを特徴とする請求項３乃至６いずれかに記載の生体材料の製造方法に関する。
【発明の効果】
【００１０】
本発明の生体材料は、表面に酸化皮膜が形成されてなるマグネシウム基材にハイドロキシアパタイトとニ酸化チタンからなる複合材が被覆されてなるから、マグネシウム基材の腐食溶解を抑えるとともに、優れた生体親和性及び強度を有し、且つ毒性が低いという優れた効果を有する。さらに、本発明の生体材料は、生体内において、ハイドロキシアパタイトの析出を促進させることにより、マグネシウムをマグネシウムアパタイトに変換させることできるから、金属を体内に残さない優れた生体材料となる。
【００１１】
本発明の生体材料の製造方法によると、マグネシウム基材の腐食溶解を抑えるとともに、優れた生体親和性及び強度を有するとともに毒性が低い生体材料を製造することができる。
詳細には、工程１において、特定の温度及び時間で焼鈍を行うことにより、均質で薄い酸化膜を形成することができるから、マグネシウム基材の耐食性がさらに優れる。また、焼鈍を酸素中、或いは酸素中と大気中の組み合わせで行うことによっても同様の効果を得ることができる。
また、工程２中のゾルゲル法により生成される二酸化チタン及びハイドロキシアパタイトからなる複合材は、本発明の生体材料に優れた生態適合性をもたらす。
【発明を実施するための最良の形態】
【００１２】
本発明の生体材料について、図面を参照して説明する。
図１（ａ）は、本発明の生体材料の斜視図であり、（ｂ）は、図１中のＡ−Ａ線断面図である。図１（ａ）及び（ｂ）中、（１）は生体材料、（２）はマグネシウム基材、（３）は酸化皮膜、（４）はハイドロキシアパタイト及び二酸化チタンの複合材である。
【００１３】
本発明に係るマグネシウム基材（２）は、マグネシウムを主成分とするものであるが、その組成割合は、少なくともその表面にマグネシウム酸化物を生成する程度であれば十分である。例えば、純マグネシウム材料、マグネシウム合金材料、マグネシウム基複合材料等が挙げられる。また、その形態等を問わず、素材品、鋳造品、鍛造品、加工品等種々の形態および形状をとり得る。
【００１４】
本発明の生体材料は、マグネシウム基材（２）の表面に酸化皮膜（３）が形成される。この酸化皮膜の膜厚は特に限定されないが、比較的薄く、且つムラなく均一であることが望ましい。この理由は、薄く、ムラのない均一な酸化皮膜の表面には、複合材が均質に被覆されている有利な効果があるからである。
【００１５】
本発明の生体材料は、酸化皮膜（３）上に、ハイドロキシアパタイト及びに酸化チタンの複合材（４）が被覆されてなる。
前記ハイドロキシアパタイトとは、一般組成をＣａ５（ＰＯ４）３ＯＨ、とする化合物であり、その反応の非化学量論性によって、ＣａＨＰＯ４ 、Ｃａ３（ＰＯ４）２、Ｃａ４Ｏ（ＰＯ４）２、Ｃａ１０（ＰＯ４）６（ＯＨ）２、ＣａＰ４Ｏ１１、Ｃａ（ＰＯ３）２、Ｃａ２Ｐ２Ｏ７、Ｃａ（Ｈ２ＰＯ４)２・Ｈ２Ｏなどリン酸カルシウムと称される１群の化合物を含む。Ｃａ成分の一部分は、Ｓｒ、Ｂａ、Ｍｇ、Ｆｅ、Ａｌ、Ｙ、Ｌａ、Ｎａ、Ｋ、Ｚｎ、Ｍｎ、Ｈなどから選ばれる１種以上で置換されてもよい。
【００１６】
本発明に係る複合材（４）は、好ましくは０．０１〜４．０μｍ、より好ましくは０．１〜２．０μｍ、さらに望ましくは０．５〜１．０μｍの膜厚を有する。この理由は、０．０１μｍ未満の場合は、膜自体の強度が低く、また４．０μｍを超える場合は、膜の均一性が低下するため、いずれの場合も好ましくないからである。
【００１７】
図１（ａ）及び（ｂ）は、マグネシウム基材（２）の片面のみに、酸化皮膜（３）及び複合材（４）が積層される様子を示すが、望ましくは、マグネシウム基材の全表面に酸化皮膜及び複合材が積層されてなる。
この理由は、酸化皮膜は、マグネシウム基材の腐食溶解を防ぐためだけでなく、マグネシウム基材の表面性状を整える。これにより、その表面に複合材が均質に積層され、さらに生体内において析出されるハイドロキシアパタイトもまた均等に成長していくことになる。逆に、基材の表面性状が粗く、均質に酸化皮膜が形成されてない場合は、その部分から腐食が始まる可能性がある。
【００１８】
本発明の生体材料が、マグネシウム基材（２）表面に、少なくとも酸化皮膜（３）及び複合材（４）が積層されてなることにより、次の効果を奏する。酸化皮膜を有するマグネシウムは、生体内においてハイドロキシアパタイトを析出する。本発明においては、ハイドロキシアパタイトを含む複合材をマグネシウム基材に被覆することにより、生体内におけるハイドロキシアパタイトの析出を促進し、マグネシウムから、マグネシウムを含むハイドロキシアパタイトへの変換を加速させることができる。
【００１９】
本発明の生体材料は、人工骨、人工関節、腱と骨との接合材、歯科用インプラント材、カテーテル用経皮端子、薬剤徐放性基材、骨髄誘導チャンバー、組織再建用チャンバー・基材等として使用することができる。
【００２０】
本発明の生体材料の製造方法について説明する。
本発明の生体材料の製造方法は、以下の工程（１）及び（２）を含む。
（１）  マグネシウム基材を焼鈍することにより、その表面に酸化皮膜を形成する工程
（２）  工程（１）により得られたマグネシウム基材に、ゾルゲル法により、ハイドロキシアパタイトとニ酸化チタンからなる複合材を被覆する工程
【００２１】
工程（１）において、マグネシウム基材を焼鈍する。前記焼鈍が大気中で行われる場合は、好ましくは３００〜６５０℃で１０〜２００時間、より好ましくは４００〜６００℃で２５〜１５０時間、さらに望ましくは４５０〜５５０℃で７０〜１２０時間行われる。この理由は、３００℃未満の場合、酸化皮膜の生成が不十分であり、６５０℃を越えると、マグネシウム基材が軟化するためいずれの場合も好ましくないからである。また、１０時間未満の場合、酸化皮膜の生成が不十分であり、２００時間を越えると、マグネシウム基材がクリープ現象により自重で変形するためいずれの場合も好ましくない。
【００２２】
本発明に係る「酸素中」とは、別途酸素が導入されることを意味し、例えば容量１５Ｌのマッフル炉内で焼鈍される場合は、０．５〜１０Ｌ／分、より好ましくは２〜６Ｌ／分の酸素が導入される。
焼鈍が酸素中で行われる場合は、好ましくは１００〜５００℃で５〜２００時間、より好ましくは２００〜４００℃で１０〜５０時間、さらに望ましくは２５０〜３５０℃で、２０〜３０時間行われる。この理由は、１００℃未満の場合、酸化皮膜の生成が不十分であり、また、５００℃を越えると、マグネシウムの酸化反応が急激に生じて危険性があるためいずれの場合も好ましくないからである。
【００２３】
前記焼鈍の条件として、大気中と酸素中の焼鈍を組み合わせる場合、望ましくは、大気中で４５０〜５５０℃で、１０〜５０時間焼鈍した後、酸素中で２５０〜３５０℃で、１０〜５０時間焼鈍する。この条件による焼鈍は、薄く、ムラのない均一な酸化皮膜を、短時間で作製できるという優れた効果を奏する。
【００２４】
工程（１）により酸化皮膜を形成されたマグネシウム基材は、次に工程（２）においてゾルゲル法によりハイドロキシアパタイトとニ酸化チタンからなる複合材が被覆される。
本発明に係るゾルゲル法とは、一般的なゾルゲル法、即ち、金属アルコキシドのアルコール溶液から出発して、その加水分解・重縮合、それに続く熱処理によって、ゾルを経てその固化体であるゲルを得る方法が用いられる。
【００２５】
本発明の生体材料の製造方法においては、前記ゾルゲル法で用いられるハイドロキシアパタイトゾル溶液として、好ましくは、少なくともチタンイソプロキシド、無水エタノール、ハイドロキシアパタイト及び塩酸を含む溶液を用いる。
工程（１）により得られたマグネシウム基材は、ゾル溶液中で、好ましくは０．５〜１０分、より望ましくは１〜５分間浸漬した後、好ましくは０．０１〜０．４０ｍｍ／秒の速さ、より望ましくは０．２０〜０．３０ｍｍ／秒の速さで引き上げ、好ましくは２〜３０分、より望ましくは７〜１３分間熱処理する。その後、望ましくは２０分間以上大気中で冷却する。
【００２６】
工程（２）のゾルゲル法において、ゲル化を遅らせるために、以下のゾル溶液を調製する方法が挙げられる。まず、エタノール（Ｃ２Ｈ５ＯＨ）、水（Ｈ２Ｏ）及び塩酸を含むａ液を作製し、０℃に冷却する。ａ液を冷却している間に、ハイドロキシアパタイト（Ｃａ１０（ＰＯ４）６（ＯＨ）２）及びエタノール（Ｃ２Ｈ５ＯＨ）を含むｃ液を作製する。ｃ液を電磁攪拌器により攪拌している状態でａ液を加え、最後にチタンイソプロキシド（Ｔｉ（Ｏ‐ｉ‐Ｃ３Ｈ７）４）及びエタノール（Ｃ２Ｈ５ＯＨ）を含むｂ液を加える。
また、溶液が作製環境から受ける影響を少なくするためアクリル板でケースを作成し、その中でマグネシウム基材を保管することで更にゲル化までの時間を遅らせることができる。
【００２７】
本発明においては、工程（２）を、好ましくは２回以上、より望ましくは３回以上行う。この理由は、より均質で厚い複合材を被覆することができるからである。
【実施例】
【００２８】
以下、実施例に基づき本発明を説明する。
〈焼鈍条件の検討〉
以下の条件の焼鈍により酸化皮膜を形成し、形成された各酸化皮膜を比較することにより、焼鈍の好適な条件を検討した。
マグネシウム基材として、純マグネシウムインゴット（純度９９％）からファインカッターを使用して１０×２０×２ｍｍの基板を切り出し、エメリーペーパー１０００番により表面処理したものを準備した。
このマグネシウム基材（基材ａ、基材ｂ、基材ｃ、基材ｄ及び基材ｅ）を以下表１の条件で焼鈍した。
【００２９】
【表１】
2007202782.tif 000002
【００３０】
焼鈍した基材ｃ及び基材ｅの顕微鏡写真を図２（Ａ）及び（Ｂ）に示す。大気中のみで焼鈍した基材は、表面に生成された酸化膜に少しむらが見られたが、大気中及び酸素中で焼鈍した基材は、むらがなく均一に酸化膜が生成されることがわかった。
【００３１】
次に、焼鈍した基材ａ〜ｅをＨＢＳＳ（擬似体液）に漬け、腐食試験を行った。表２にＨＢＳＳの成分を示す。焼鈍した基材ａ〜ｅをプラスチック製ケースにＨＢＳＳ（擬似体液）２０ｇとともに漬け、１００時間ごとに重量を測定した。結果を図３に示す。
【００３２】
【表２】
2007202782.tif 000003
【００３３】
基材ａは、ＨＢＳＳ浸漬２５時間後に重量の増加を見せた。基材ｂとｅは、１０００時間で極端な重量減少を示したが、この重量減少前の段階では重量増加量が最も大きかった。基材ｃとｄは、若干の重量増加を示したものの、１３００時間の浸漬では大きな変化を見せなかった。この結果より、酸素中で焼鈍を行うと低温・短時間で薄均質な酸化膜が生成できると考えられ、７５時間以上の焼鈍で、基材にある程度の耐食性を持たせることができると考えられる。浸漬１３００時間後の基材ｃの写真を図４に示す。
【００３４】
図４の通り、基材ｃ表面には白色の反応化合物が生成されており、この生成は、全ての基材にも見られた。ＨＢＳＳ浸漬１００時間後の基材ａとＨＢＳＳ浸漬１３００時間後の基材ｃのＸＲＤ（Ｘ線回折）の解析結果を図５に示す。
【００３５】
図５が示すとおり、いずれの基材からもハイドロキシアパタイトのピークが確認された。特定できないピーク（１９°、３８°、５１°及び５９°）は、金属Ｖｏｌ．７１（２００１）Ｎｏ．７「特集：マグネシウム合金の最新の動向」第６５８頁に記載のＸＲＤ回析結果を参照して、アパタイトであることがわかった。これにより、焼鈍により表面に酸化マグネシウムを生成した基材は、ＨＢＳＳ浸漬によりかなり早い段階からアパタイト（水酸基を有するハイドロキシアパタイトではない）を生成すると考えられる。
【００３６】
〈本発明の生体材料の製造〉
前記基材ａ〜ｅに、ハイドロキシアパタイト（ＨＡ）ゾル溶液を用いたＨＡゾル・ゲル法で、ハイドロキシアパタイト及びニ酸化チタンからなる複合材を被覆することにより本発明の生体材料を製造した。
【００３７】
（１．ＨＡゾル・ゲル法）
表３のＨＡゾル溶液の成分に基づき、ａ液〜ｃ液を調製した。詳細な調製方法は以下の通りである。まず、ａ液を作製し、０℃に冷却する。ａ液を冷却している間に、ｃ液を作製する。ｃ液を電磁攪拌器により攪拌している状態でａ液を加え、最後にｂ液を加えた。また、作製環境から受ける影響を少なくするために、溶液の保管はアクリル板ケースを用いた。
【００３８】
【表３】
2007202782.tif 000004
【００３９】
得られたＨＡゾル溶液に基材ａ〜ｅを３分間浸漬し引き上げ、１０分間熱処理した後、２０分間大気中で冷却した。以上を３回繰り返し、ハイドロキシアパタイトと二酸化チタンからなる複合材を被覆した。このようにして、基材ａ〜ｅから得られた生体材料を実施例１〜５とした。実施例１〜３及び５の表面の顕微鏡写真（１６０倍）を図６の（Ａ）〜（Ｄ）に示す。
【００４０】
図６（Ｄ）が示すとおり、大気中及び酸素中で焼鈍された実施例５において、複合材が均質に被覆されていることがわかる。これは、これらの酸化皮膜が均質に生成されているからであると考えられる。
【００４１】
次に、ハイドロキシアパタイトが表面上に存在していることを確認するために、実施例５のＸＲＤ解析を行った。その結果を図７に示す。
ＸＲＤ解析の結果では、膜が非常に薄いため、酸化マグネシウムの強いピークが確認されたものの、ハイドロキシアパタイトが結晶化していることが確認された。
【００４２】
〈本発明の生体材料のＨＢＳＳ浸漬〉
実施例１〜３及び実施例５を、表２に基づき調製されたＨＢＳＳに浸漬して腐食試験を行った。実施例３及び４については、前述の「焼鈍条件の検討」において浸漬時間１３００時間までで大きな違いが確認できなかったため、本浸漬試験は、実施例４を除外した。実験方法は、前述の「焼鈍条件の検討」におけるＨＢＳＳ浸漬と同様である。
ＨＢＳＳ浸漬における実施例１〜３及び５の重量変化を図８に示す。
【００４３】
浸漬させた実施例全てで、初期段階での重量増加は確認されなかった。実施例１以外は、酸化皮膜のみの基材の浸漬と比べて重量減少までの時間が短くなっている。しかしながら、表面において浸漬前の凹凸が減少し、ＨＢＳＳ浸漬後に析出した生成物が成長している様子が表面観察より明らかとなった。実施例５の浸漬０時間後と４００時間後の顕微鏡写真を図９の（Ａ）と（Ｂ）に示す。
図９の（Ａ）及び（Ｂ）が示すように、ＨＢＳＳ浸漬前では凹凸の著しかった表面が、ＨＢＳＳ浸漬４００時間では均質な膜に成長している。この現象は、浸漬させた全ての実施例において見られた。膜が均等に成長している間は極端な重量変化を示さないが、基材の表面性状が粗いところから腐食が始まると、その部分から反応が加速され、重量の減少が開始されたものと思われる。
【００４４】
浸漬後に析出したハイドロキシアパタイトを確認するために、複合材被覆直後の実施例５と、ＨＢＳＳ浸漬８００時間後の実施例３をＸＲＤ解析し比較した。結果を図１０に示す。図１０が示すように、浸漬前に存在したＭｇＯの強いピークが非常に弱くなった。さらに、ハイドロキシアパタイトのピークが複数見られるようになった。これは膜厚が増加してＸ線が膜を透過しなくなったためだと考えられる。また、複合材被覆直後には確認されなかったハイドロキシアパタイトのピークが、ＨＢＳＳ浸漬８００時間後のものに認められたことから、ＨＢＳＳ浸漬により新たなハイドロキシアパタイトが生成されたことがわかる。
【００４５】
図１１には、基材ｃと実施例３をＨＢＳＳに浸漬させた各ＸＲＤ解析の結果を示す。即ち、このＸＲＤ解析結果は、酸化皮膜のみを有する基材（浸漬１３００時間後）と酸化皮膜及び複合材を有する基材（浸漬８００時間後）を比較したものである。図１１が示すように、酸化皮膜及び複合材を有する実施例３においてハイドロキシアパタイトのピークが増加していることが確認された。
本発明の表面に酸化皮膜が形成されてなるマグネシウム基材にハイドロキシアパタイトとニ酸化チタンからなる複合材が被覆されてなる生体材料は、生体内において、ハイドロキシアパタイトの析出を促進させことにより、マグネシウムをマグネシウムアパタイトに変換させることできるから、金属を体内に残さない優れた生体材料となる。
【図面の簡単な説明】
【００４６】
【図１】（ａ）は本発明の生体材料の斜視図であり、（ｂ）は（ａ）のＡ−Ａ線断面図である。
【図２】（Ａ）は基材ｃ、（Ｂ）は基材ｅの顕微鏡写真である。
【図３】基材のＨＢＳＳ浸漬による重量変化を示すグラフである。
【図４】ＨＢＳＳ浸漬１３００時間後の基材ｃの写真である。
【図５】ＨＢＳＳ浸漬後の基材のＸＲＤ解析結果である。
【図６】（Ａ）実施例１、（Ｂ）実施例２、（Ｃ）実施例３及び（Ｄ）実施例５の表面の顕微鏡写真（１６０倍）である。
【図７】実施例５のＸＲＤ解析結果である。
【図８】実施例のＨＢＳＳ浸漬による重量変化を示すグラフである。
【図９】（Ａ）ＨＢＳＳ浸漬０時間後の実施例５と（Ｂ）ＨＢＳＳ浸漬４００時間後の実施例５の顕微鏡写真である。
【図１０】ＨＢＳＳ浸漬０時間後の実施例５とＨＢＳＳ浸漬８００時間後の実施例３のＸＲＤ解析結果である。
【図１１】ＨＢＳＳ浸漬１３００時間後の酸化皮膜のみを有する基材（基材ｃ）とＨＢＳＳ浸漬８００時間後の酸化皮膜及び複合材を有する基材（実施例３）のＸＲＤ解析結果である。
【符号の説明】
【００４７】
１      本発明の生体材料
２      マグネシウム基材
３      酸化皮膜
４      ハイドロキシアパタイトと二酸化チタンからなる複合材
【図１】
2007202782.tif 000005
【図２】
2007202782.tif 000006
【図３】
2007202782.tif 000007
【図４】
2007202782.tif 000008
【図５】
2007202782.tif 000009
【図６】
2007202782.tif 000010
【図７】
2007202782.tif 000011
【図８】
2007202782.tif 000012
【図９】
2007202782.tif 000013
【図１０】
2007202782.tif 000014
【図１１】
2007202782.tif 000015